한편 , 합금 A 및 B 는 , 합금 1 과 화학 조성 이 거의 동등 하 고 , 열간 단조 에 의해서 동일 한 최종 형상 으로 한 것 이 다 . 그러나 , 열처리 시 의 유지 시간 이 본 발명 에서 규정 하 는 제조 조건 의 범위 외이 다 . 그것 에 기인 하 여 , 합금 A 에 대해서 는 외면 부 의 결정 입 도 번호 가 본 발명 의 규정 범위 외 가 되 고 , YSS / YSB 및 TSS / TSB 의 값 이 본 발명 의 규정 범위 외 로 되 어 있 고 , 부위 에 따라 기계 특성 의 불 균일 이 커지 는 결과 가 되 었 다 . 또 , 합금 B 에 대해서 는 , ( Al + Ti + Nb ) PB / ( Al + Ti + Nb ) PS 의 값 이 본 발명 의 규정 범위 외 가 되 어 , 크리프 파단 강도 가 합금 1 과 비교 해 현저 하 게 낮 은 결과 가 되 었 다 .